СПОСОБ РАЗДЕЛЕНИЯ СМЕСИ ОКСИДА ЦИРКОНИЯ И ОКСИДА ГАФНИЯ ПОСРЕДСТВОМ ПИРОМЕТАЛЛУРГИИ

1. Способ разделения смеси оксида циркония и оксида гафния, включающий в себя следующие стадии:
- смесь оксида циркония и оксида гафния, углерод и чистый бром реагируют в течение одного часа при температуре 650°С с получением смеси тетрабромида циркония и тетрабромида гафния;
- смесь тетрабромида циркония и тетрабромида гафния добавляют в расплав солей для разделения фракционированием, и в течение двух часов в нижней части ректификационной колонны поддерживают температуру ниже 357°С, получая в верхней части колонны нецелевое вещество, при этом расплав солей представляет собой расплавленную смесь фтористого калия и сульфата алюминия-калия с массовым соотношением от 1,2 до 1,6:1;
- выдерживают в течение пяти часов при температуре от 357°С до 360°С, собирая в верхней части колонны целевой тетрабромид циркония; остатки оставляют в реакторе;
- осуществляют разделение фракционированием в этом же устройстве, нагревают до температуры от 400°С до 403°С и выдерживают в течение более чем пяти часов, после чего собирают тетрабромид гафния в верхней части колонны.
2. Способ разделения смеси оксида циркония и оксида гафния по п. 1, в котором температуру собранного тетрабромида циркония поддерживают на уровне 357°С.
3. Способ разделения смеси оксида циркония и оксида гафния по п. 1, в котором температуру собранного тетрабромида гафния поддерживают на уровне 400°С.
4. Способ разделения смеси оксида циркония и оксида гафния по п. 1, где способ дополнительно включает в себя стадию проведения реакции замещения между накопленным тетрабромидом циркония и магнием с получением чистого циркония.
5. Способ разделения смеси оксида циркония и оксида гафния по п. 1, где способ дополнительно включает в себя стадию проведения реакции замещения между накопленным тетрабромидом гафния и магнием с получением чистого гафния.